(57)【要約】【課題】この発明は、プラスチック磁石を成形する工程に一定組成で供給できるとともに、樹脂が溶融、剪断される混練工程を不要としたプラスチック磁石前駆体を得ることができ、この前駆体を用いて射出成形することにより、磁気特性の劣化が少なく、品質のバラツキの小さいプラスチック磁石を得る。【解決手段】この発明のプラスチック磁石前駆体は、Ｎｄ−Ｆｅ−Ｂ系等方性磁石粉末１およびフェライト異方性磁石粉末をチタネート系カップリング剤４を用いて被覆処理を施し、この磁石粉末１の周囲に熱可塑性樹脂粉末１を付着して粉末状に構成されている。【選択図】        図２
2004241417.tif 000002
【特許請求の範囲】
【請求項１】
少なくとも１種類以上の磁石粉末の周囲に熱可塑性樹脂粉末が付着されて粉末状に構成されているプラスチック磁石前駆体。
【請求項２】
熱可塑性樹脂粉末の周囲に少なくとも１種類以上の磁石粉末が付着されて粉末状に構成されているプラスチック磁石前駆体。
【請求項３】
少なくとも１種類以上の前記磁石粉末には、磁石粉末と前記熱可塑性樹脂粉末とを結合させるカップリング剤が被覆されている請求項１または請求項２に記載のプラスチック磁石前駆体。
【請求項４】
前記熱可塑性樹脂粉末の酸化劣化を防止する酸化防止剤が含まれている請求項１ないし請求項３の何れかに記載のプラスチック磁石前駆体。
【請求項５】
前記磁石粉末による前記熱可塑性樹脂粉末の酸化劣化を防ぐ金属不活性剤が含まれている請求項１ないし請求項４の何れかに記載のプラスチック磁石前駆体。
【請求項６】
請求項１ないし請求項５の何れかに記載のプラスチック磁石前駆体の製造方法であって、前記磁石粉末が前記熱可塑性樹脂粉末と接触したときに前記熱可塑性樹脂粉末の接触面が溶融する温度まで予め磁石粉末を加熱し、この加熱した磁石粉末を前記熱可塑性樹脂粉末と混合し、前記磁石粉末の熱により前記熱可塑性樹脂粉末を溶融して磁石粉末に付着させるプラスチック磁石前駆体の製造方法。
【請求項７】
請求項３ないし請求項５の何れかに記載のプラスチック磁石前駆体の製造方法であって、前記カップリング剤で被覆された前記磁石粉末を、前記カップリング剤の軟化温度以上、前記熱可塑性樹脂粉末の溶融温度以下の条件下で熱可塑性樹脂粉末と混合し、軟化した前記カップリング剤に前記熱可塑性樹脂粉末を付着させるプラスチック磁石前駆体の製造方法。
【請求項８】
請求項１ないし請求項５の何れかに記載のプラスチック磁石前駆体の製造方法であって、前記熱可塑性樹脂粉末を活性化処理した後、前記磁石粉末と混合し、活性化した前記熱可塑性樹脂粉末を前記磁石粉末に付着させるプラスチック磁石前駆体の製造方法。
【請求項９】
請求項３ないし請求項５の何れかに記載のプラスチック磁石前駆体の製造方法であって、前記熱可塑性樹脂粉末および前記磁石粉末を被覆した前記カップリング剤の少なくとも一方を活性化処理した後、前記熱可塑性樹脂粉末と前記磁石粉末とを混合し、前記カップリング剤により前記熱可塑性樹脂粉末と前記カップリング剤とを結合させるプラスチック磁石前駆体の製造方法。
【請求項１０】
請求項１ないし請求項５の何れかに記載のプラスチック磁石前駆体を射出成形して形成されているプラスチック磁石。
【発明の詳細な説明】
【０００１】
【発明の属する技術分野】
この発明は、磁石粉末および熱可塑性樹脂粉末を含むプラスチック磁石前駆体、その製造方法およびプラスチック磁石に関するものである。
【０００２】
【従来の技術】
従来、プラスチック磁石は、磁石粉末と、熱可塑性樹脂粉末との混合物、または該混合物を混練した物を破砕またはストランドカット，水中カット，ホットカット等の破断による造粒物であるところのコンパウンドを用いて、圧縮成形、押出成形および射出成形して製造されている（例えば、特許文献１参照）。
【０００３】
【特許文献１】
特開平９−３１２２０７号公報
【０００４】
【発明が解決しようとする課題】
上記構成のプラスチック磁石の材料であるプラスチック磁石前駆体として、混合物を用いた場合には、磁石粉末と熱可塑性樹脂粉末との比重差が非常に大きく異なるため、比重差に起因して磁石粉末と熱可塑性樹脂粉末とが分離し易く、磁石粉末と熱可塑性樹脂粉末とが一定比率を保った状態で次工程に連続供給することが困難であるという問題点があった。
【０００５】
また、プラスチック磁石の材料であるプラスチック磁石前駆体としてコンパウンドを用いた場合には、コンパウド自身が混練工程において熱履歴および剪断履歴を受けることになり、これにより熱可塑性樹脂粉末の熱劣化、酸化劣化、磁石粉末の破壊が生じ、また磁石粉末による熱可塑性樹脂粉末の酸化劣化促進が著しいという問題点があった。
【０００６】
この発明は、上記のような問題点を解決することを課題とするものであって、プラスチック磁石を成形する際には、熱可塑性樹脂粉末と磁石粉末とを一定比率で供給できるとともに、熱可塑性樹脂粉末が溶融され、磁石粉末が剪断される混練工程を不要としたプラスチック磁石前駆体を得ることを目的とする。
【０００７】
また、熱可塑性樹脂粉末を磁石粉末に確実に付着することができるプラスチック磁石前駆体の製造方法を得ることを目的とする。
【０００８】
さらに、磁気特性の劣化が少なく、品質安定性の高いプラスチック磁石を得ることを目的とする。
【０００９】
【課題を解決するための手段】
この発明に係るプラスチック磁石前駆体は、少なくとも１種類以上の磁石粉末の周囲に熱可塑性樹脂粉末が付着されて粉末状に構成されている。
【００１０】
また、この発明に係るプラスチック磁石前駆体は、熱可塑性樹脂粉末の周囲に少なくとも１種類以上の磁石粉末が付着されて粉末状に構成されている。
【００１１】
この発明に係るプラスチック磁石前駆体の製造方法は、予め磁石粉末が熱可塑性樹脂粉末と接触したときに前記熱可塑性樹脂粉末の接触面が溶融する温度まで磁石粉末を加熱し、この加熱した磁石粉末を前記熱可塑性樹脂粉末と混合し、前記磁石粉末の熱により前記熱可塑性樹脂粉末を溶融して磁石粉末に付着させる。
【００１２】
この発明に係るプラスチック磁石前駆体の製造方法は、カップリング剤で被覆された磁石粉末を、前記カップリング剤の軟化温度以上、熱可塑性樹脂粉末の溶融温度以下の条件下で熱可塑性樹脂粉末と混合し、軟化した前記カップリング剤に前記熱可塑性樹脂粉末を付着させる。
【００１３】
この発明に係るプラスチック磁石前駆体の製造方法は、熱可塑性樹脂粉末を活性化処理した後、磁石粉末と混合し、活性化した前記熱可塑性樹脂粉末を前記磁石粉末に付着させる。
【００１４】
この発明に係るプラスチック磁石前駆体の製造方法は、熱可塑性樹脂粉末および磁石粉末を被覆したカップリング剤の少なくとも一方を活性化処理した後、前記熱可塑性樹脂粉末と前記磁石粉末とを混合し、前記カップリング剤により前記熱可塑性樹脂粉末と前記カップリング剤とを結合させる。
【００１５】
この発明に係るプラスチック磁石は、プラスチック磁石前駆体を射出成形して形成されている。
【００１６】
【発明の実施の形態】
以下、この発明の実施の形態について説明するが、各実施の形態において、同一部材、部位については同一符号を付して説明する。
実施の形態１．
最大長１０００μｍ未満、平均厚み３０μｍの液体急冷法によって製造されたＮｄ−Ｆｅ−Ｂ系等方性磁石粉末と平均粒径１．４μｍφのフェライト異方性磁石粉末をチタネート系カップリング剤であるイソプロピル−トリイソステアロイルチタネートを用いて表面被覆処理を施した。各磁石粉末の表面の被覆処理方法は以下のとおりである。
【００１７】
チタネート系カップリング剤を溶媒ｎ−酢酸ブチルで希釈した溶液中で磁石粉末を３０分間攪拌した。使用したカップリング剤の量は磁石粉末１００重量部に対し０．５重量部である。溶液の容量は、磁石粉末の体積含有率が５％になるようにした。撹拌後、放置により磁石粉末を沈降させ、上澄みのみを除去し、残ったスラリー状物質を吸引濾過することにより不要な溶液を除去した後、８０℃で真空加熱乾燥後、不活性ガス置換した。これにより、磁石粉末の表面はカップリング剤で被覆された。
【００１８】
不活性ガス置換したヘンシェルミキサー中で熱可塑性樹脂粉末であるポリアミド１２粉末１００重量部に対し０．２重量部の金属不活性剤である２’，３−ビス［［３−［３，５−ジ−ｔｅｒｔ−ブチル−４−ヒドロキシフェニル］プロピオニル］］プロピオノヒドラジン、さらにヒンダードフェノール系酸化防止剤である、Ｎ，Ｎ’−ヘキサン−１，６−ジイルビス［３−（３，５−ジ−ｔｅｒｔ−ブチル−４−ヒドロキシフェニルプロピオナミド）、リン系酸化防止剤であるトリス（２，４−ジ−ｔｅｒｔ−ブチルフェニル）フォスファイトおよびラクトン系酸化防止剤である３−ヒドロキシ−５，７−ジ−ｔｅｒｔ−ブチルフラン−２−オンとキシレンの反応生成物を各々０．１重量部添加し、攪拌した。
【００１９】
ここに、さらにカップリング剤で被覆された上記２種類の磁石粉末を加え、６０℃の条件下で撹拌を行い、射出成形用プラスチック磁石前駆体を得た。
この時のＮｄ−Ｆｅ−Ｂ系磁石粉末とフェライト磁石粉末と熱可塑性樹脂粉末の重量比率は５４．５ｗｔ％、３６ｗｔ％、９．５ｗｔ％であった。
【００２０】
次に、上記プラスチック磁石前駆体から上記プラスチック磁石を射出成形して製造する手順について説明する。
図１はプラスチック磁石を製造するための射出成型機の構成図である。
上記プラスチック磁石前駆体は、先ず表面にフッ素系樹脂被膜２３が形成されたホッパー９から投入口２１を通じて加熱シリンダー７に投入される。このとき、ホッパー９には振動機構２２が設けられているので、粉末状のプラスチック磁石前駆体がホッパー９内でのブリッジの形成を防止することができる。
なお、振動機構としては、圧電素子や磁歪素子を用いた方式や、電磁モータによる可動子の打ち付けや、偏心可動子の回転などの方式を用いることができる。加熱シリンダー７の加熱ゾーンＡ、加熱ゾーンＢではヒータにより２３０℃の温度に加熱されており、投入されたプラスチック磁石前駆体は熱を受けて可塑化され、スクリュー回転機構１２により回転するスクリュー８によって加熱シリンダー７前部の貯留ゾーン１０（加熱ゾーンＣ）に搬送される。２４０℃に加熱された貯留ゾーン１０内のプラスチック磁石前駆体は規定量に達した後、加圧機構１３によって加圧され、加熱シリンダー７の先端の射出口１４から金型１１内に射出、注入される。注入の際に成形体表面の肌荒れ不良を防ぐため、金型は必要に応じて５０℃〜１８０℃の温度に加熱される。
【００２１】
この金型１１にはリング状の電磁コイル１７が取り付けられており、この電磁コイル１７に電流が通電されて１．５Ｔの磁場が生じ、磁場印加方向の板厚方向に配向された直径３０ｍｍ×厚さ８ｍｍのプラスチック磁石を得ることができた。
このプラスチック磁石の磁気特性を表１に示す。
【００２２】
【表１】
2004241417.tif 000003
【００２３】
比較例として、上記カップリング剤で被覆した磁石粉末２種類と、酸化防止剤等を添加した熱可塑性樹脂粉末を２軸押出機で混練押出しを行い、ストランド化し、ペレタイザーを用いてプラスチック磁石前駆体であるペレットを製造した。該ペレットを用いて同様に射出成形を行い、直径３０ｍ×厚さ８ｍｍのプラスチック磁石を得た。
この磁気特性を表１の比較例１に示す。
この例から実施の形態１のプラスチック磁石は、比較例１と比較して、残留磁化、保持力および最大エネルギー積が優れており、この実施の形態１のプラスチック磁石は比較例１と比較して磁気特性が優れていることが分かった。
【００２４】
図２（ａ）は上記実施の形態１のプラスチック磁石前駆体の説明図であり、熱可塑性樹脂粉末２よりも大きなサイズの磁石粉末１の表面を被覆しているカップリング剤４を介して熱可塑性樹脂粉末２が結合している状態を示している。
なお、図２（ｂ）に示しように、熱可塑性樹脂粉末２よりも小さなサイズの磁石粉末３の表面を被覆しているカップリング剤４を介して熱可塑性樹脂粉末２が結合するものであってもよい。
【００２５】
この実施の形態のプラスチック磁石前駆体は、２種類の磁石粉末１の周囲に熱可塑性樹脂粉末２がカップリング剤４を介して結合して粉末状に構成されており、その製造途中には混練工程が無く、同工程における熱可塑性樹脂粉末の熱劣化、酸化劣化、磁石粉末の破壊を防止することができる。
また、従来のコンパウンド、ペレットと同様に、熱可塑性樹脂粉末と磁石粉末との混合比率がムラ無く安定したプラスチック磁石前駆体を射出成形機に連続供給することができる。
また、このプラスチック磁石前駆体を用いて射出成形により形成されたプラスチック磁石は、磁気特性の劣化が少なく、品質のばらつきが小さい。
【００２６】
また、２種類の磁石粉末１には、磁石粉末１と熱可塑性樹脂粉末２とを結合させるカップリング剤４で被覆されているので、磁石粉末１と熱可塑性樹脂粉末２との付着力がより強くなり、付着後のはがれ落ちを防ぐことができる。
さらに、磁石粉末１の表面は、カップリング剤４で被覆されているので、磁石粉末１による樹脂の酸化による劣化を防ぐことができる。このため、プラスチック磁石前駆体の品質安定性が向上し、その結果、プラスチック磁石の品質安定性が向上する。
【００２７】
また、この実施の形態１のプラスチック磁石前駆体では、カップリング剤４で被覆された２種類の磁石粉末１を、カップリング剤４の軟化温度以上であり熱可塑性樹脂粉末の溶融温度以下である６０℃の条件下で熱可塑性樹脂粉末２と混合したので、カップリング剤４で被覆した磁石粉末１は、カップリング剤４の加水分解性基側が磁石粉末１と結合しており、軟化したカップリング剤４の有機官能基側が外側にある熱可塑性樹脂粉末２と容易に結合し、混練工程無しに射出成形用プラスチック磁石前駆体が製造される。
【００２８】
また、上記プラスチック磁石前駆体には酸化防止剤が含まれているので、前駆体の製造工程および射出成形時の熱可塑性樹脂の酸化劣化を防ぐことができる。このため、射出成形時の樹脂の流れ性が向上し、金型１１内で磁石粉末１の磁場配向度が向上する。その結果、さらに磁気特性が高いプラスチック磁石を得ることができる。
【００２９】
また、上記プラスチック磁石前駆体には金属不活性剤が含まれているので、前駆体の製造工程および射出成形時の磁石粉末による樹脂の酸化劣化を防ぐことができる。このため、射出成形時の樹脂の流れ性がより高くなり、金型１１内で磁石粉末の磁場配向度がより向上する。その結果、さらに磁気特性が高いプラスチック磁石を得ることができる。
【００３０】
実施の形態２．
上記実施の形態１で射出成形を行った際に発生したスプルーとランナーを粉砕して得られた粉末（リターン材）と実施の形態１の射出成形用のプラスチック磁石前駆体を３対７の重量比率で混合、撹拌したものをプラスチック磁石前駆体とした。
このプラスチック磁石前駆体を図１に示した射出成型機を用いてプラスチック磁石を得た。このときの加熱シリンダー７の加熱ゾーンＡ、Ｂの加熱温度、貯蔵ゾーン１０の加熱温度、および金型１１の磁場強度は、実施の形態１と同一であり、また製造されたプラスチック磁石の大きさも実施の形態１と同一であった。
【００３１】
このプラスチック磁石の磁気特性を表１に示す。
比較例として、上記実施の形態１の比較例１の射出成形を行った際に発生したスプルーとランナーを粉砕して得られた粉末と実施の形態１の比較例１のペレットを３対７の重量比率で混合・撹拌したものをプラスチック前駆体とした。これを用いて同一の条件下で射出成形を行い実施の形態２と同一形状のプラスチック磁石を得た。
この磁気特性を表１に示す。
【００３２】
この表から実施の形態２のプラスチック磁石は、比較例２と比較して、残留磁化、保持力および最大エネルギー積が優れており、この実施の形態２のプラスチック磁石は比較例２と比較して磁気特性が優れていることが分かった。
【００３３】
実施の形態３．
最大長１０００μｍ未満、平均厚み３０μｍの液体急冷法によって製造されたＮｄ−Ｆｅ−Ｂ系等方性磁石粉末をシラン系カップリング剤であるγ−ウレイドプロピル−トリエトキシシランを用いて表面の被覆処理を行った。
その被覆をする手順は、先ず磁石粉末１００重量部に対し０．１重量部のカップリング剤をエチルアルコールで濃度１０ｍｌ／１００ｍｌに希釈した。次に、このカップリング剤溶液を磁石粉末に噴霧し、最後に真空加熱混合撹拌機を用いてエチルアルコールを加熱（８０℃）真空除去することで、磁石粉末の表面はカップリング剤で被覆された。
【００３４】
また、不活性ガス置換し、カップリング剤の軟化温度以上であり熱可塑性樹脂粉末の溶融温度以下である８０℃に加熱したヘンシェルミキサー中で熱可塑性樹脂粉末であるポリアミド６粉末１００重量部に対し０．２重量部の金属不活性剤である２’，３−ビス［［３−［３，５−ジ−ｔｅｒｔ−ブチル−４−ヒドロキシフェニル］プロピオニル］］プロピオノヒドラジン、０．１５重量部のヒンダードフェノール系酸化防止剤であるエチレンビス（オキシエチレン）ビス［３−（５−ｔｅｒｔ−ブチル−４−ヒドロキシ−ｍ−トリル）プロピオネート］、０．１重量部のリン系酸化防止剤であるテトラキス（２，４−ジ−ｔｅｒｔ−ブチルフェニル）［１，１−ビフェニル］−４，４’−ジイルビスホスフォナイト、さらに０．１重量部のラクトン系酸化防止剤である３−ヒドロキシ−５，７−ジ−ｔｅｒｔ−ブチルフラン−２−オンとキシレンの反応生成物をそれぞれ混合、攪拌した。
【００３５】
次に、金属不活性剤および酸化防止剤が含まれたこの熱可塑性樹脂粉末に、熱可塑性樹脂粉末と磁石粉末との重量比率が１３ｗｔ％と８７ｗｔ％になるように、上記カップリング剤が表面に被覆された磁石粉末を加え、さらに混合、攪拌して射出成形用のプラスチック磁石前駆体を製造した。
【００３６】
このプラスチック磁石前駆体から図１に示した射出成型機を用いてプラスチック磁石を得た。このときの加熱シリンダー７の加熱ゾーンＡ、Ｂの加熱温度、貯蔵ゾーン１０の加熱温度は、実施の形態１と同一であるが、金型１１には磁場が印加されていない。また、製造されたプラスチック磁石の大きさも実施の形態１と同一であった。
【００３７】
比較例として、上記カップリング剤で被覆した磁石粉末と、酸化防止剤等を添加した樹脂粉末とを２軸押出機で混練押出しを行い、ストランド化し、ペレタイザーを用いてプラスチック磁石前駆体であるペレットを製造した。該ペレットを用いて同様に射出成形を行い、実施の形態３と同一の大きさのプラスチック磁石を得た。
このプラスチック磁石の磁気特性を表１に示す。
この表から実施の形態３のプラスチック磁石は、比較例３と比較して、残留磁化、保持力および最大エネルギー積が優れており、この実施の形態３のプラスチック磁石は比較例３と比較して磁気特性が優れていることが分かった。
【００３８】
実施の形態４．
平均粒径３μｍφの拡散還元法で製造されたＳｍ−Ｆｅ−Ｎ系異方性磁石粉末を熱可塑性樹脂の溶融温度付近である２７５℃まで不活性ガス中で加熱した。
次に、この加熱Ｓｍ−Ｆｅ−Ｎ系磁石粉末を、金属不活性剤である２’，３−ビス［［３−［３，５−ジ−ｔｅｒｔ−ブチル−４−ヒドロキシフェニル］プロピオニル］］プロピオノヒドラジドを熱可塑性樹脂１００重量部に対して０．２重量部を添加して室温で高速撹拌されている熱可塑性樹脂粉末であるポリフェニレンサルファイド粉末に加えることにより、射出成形用プラスチック磁石前駆体を製造した。
ポリフェニレンサルファイド粉末とＳｍ−Ｆｅ−Ｎ系磁石粉末の重量比率は１５ｗｔ％と８５ｗｔ％であった。
【００３９】
このプラスチック磁石前駆体から図１に示した射出成型機を用いてプラスチック磁石を得た。このときの加熱シリンダー７の加熱ゾーンＡの加熱温度は２９０℃、加熱ゾーンＢの加熱温度は３００℃、貯蔵ゾーン１０である加熱ゾーンＣの加熱温度は３１０℃であり、金型１１には１．５Ｔの磁場が印加された。
また、製造されたプラスチック磁石の大きさも実施の形態１と同一であった。
【００４０】
比較例として、磁石粉末と、金属不活性剤を添加した熱可塑性樹脂粉末を２軸押出機で混練押出しを行い、ストランド化し、プラスチック磁石前駆体であるペレタイザーを用いてペレットを製造した。該ペレットを用いて同様に射出成形を行い、実施の形態４と同一形状のプラスチック磁石を得た。
この磁気特性を表１の比較例４に示す。
この例から実施の形態４のプラスチック磁石は、比較例４と比較して、残留磁化、保持力および最大エネルギー積が優れており、この実施の形態４のプラスチック磁石は比較例４と比較して磁気特性が優れていることが分かった。
【００４１】
図３は上記実施の形態４のプラスチック磁石前駆体の説明図であり、熱可塑性樹脂粉末２が樹脂粉末２よりも小さいサイズの磁石粉末３との接触面で溶融し、付着した状態を示している。
【００４２】
この実施の形態４のプラスチック磁石前駆体については、熱可塑性樹脂粉末２の周囲に磁石粉末１が付着されており、上記実施の形態１〜３と同様に、その製造途中には混練工程が無く、同工程における樹脂の熱劣化、酸化劣化、磁石粉末の破壊を防止することができる。
また、上記実施の形態１〜３と同様に、熱可塑性樹脂粉末と磁石粉末との混合比率がムラ無く安定した状態でプラスチック磁石前駆体を射出成形機に連続供給することができる。
また、このプラスチック磁石前駆体を用いて射出成形により形成されたプラスチック磁石は、磁気特性の劣化が少なく、品質のばらつきが小さい。
【００４３】
実施の形態５．
平均粒径３０μｍφの液体急冷法で製造されたＮｄ−Ｆｅ−Ｂ系等方性磁石粉末を熱可塑性樹脂粉末であるポリアミド１２樹脂の溶融温度付近である１８０℃まで不活性ガス中で加熱した。
次に、この１８０℃に加熱されたＮｄ−Ｆｅ−Ｂ系等方性磁石粉末を、ポリアミド１２樹脂１００重量部に対して金属不活性剤である２’，３−ビス［［３−［３，５−ジ−ｔｅｒｔ−ブチル−４−ヒドロキシフェニル］プロピオニル］］プロピオノヒドラジド０．２重量部、さらにヒンダードフェノール系酸化防止剤であるＮ，Ｎ’−ヘキサン−１，６−ジイルビス［３−（３，５−ジ−ｔｅｒｔ−ブチル−４−ヒドロキシフェニルプロピオナミド）０．１重量部、リン系酸化防止剤であるトリス（２，４−ジ−ｔｅｒｔ−ブチルフェニル）フォスファイト０．１５重量部およびラクトン系酸化防止剤である３−ヒドロキシ−５，７−ジ−ｔｅｒｔ−ブチルフラン−２−オンとキシレンの反応生成物０．０５重量部を添加して不活性ガス中、室温で高速撹拌されているポリアミド１２樹脂粉末の中へ加え、高速撹拌することにより、射出成形用プラスチック磁石前駆体を製造した。
ポリアミド１２の熱可塑性樹脂粉末とＮｄ−Ｆｅ−Ｂ系磁石粉末の重量比率は１０ｗｔ％と９０ｗｔ％であった。
【００４４】
このプラスチック磁石前駆体から図１に示した射出成型機を用いてプラスチック磁石を得た。このときの加熱シリンダー７の加熱ゾーンＡの加熱温度は２３０℃、加熱ゾーンＢの加熱温度は２３０℃、貯蔵ゾーン１０である加熱ゾーンＣの加熱温度は２４０℃であり、金型１１には磁場が印加されていない。
また、製造されたプラスチック磁石の大きさも実施の形態１と同一であった。
【００４５】
比較例として、酸化防止剤、金属不活性剤を添加した熱可塑性樹脂粉末に磁石粉末を混合したものを２軸押出機で混練、押出しを行い、ストランド化し、ペレタイザーを用いてプラスチック磁石前駆体であるペレットを製造した。
該ペレットを用いて同様に射出成形を行い、実施の形態５と同一の大きなプラスチック磁石を得た。
この磁気特性を表１で比較例５に示す。
この例から実施の形態５のプラスチック磁石は、比較例５と比較して、残留磁化、保持力および最大エネルギー積が優れており、この実施の形態５のプラスチック磁石は比較例５と比較して磁気特性が優れていることが分かった。
【００４６】
図４は上記実施の形態５のプラスチック磁石前駆体の説明図であり、熱可塑性樹脂粉末２が熱可塑性樹脂粉末２よりも大きいサイズの磁石粉末１との接触面で溶融し、付着した状態を示している。
【００４７】
この実施の形態５のプラスチック磁石前駆体については、磁石粉末１の周囲に熱可塑性樹脂粉末２が付着されており、上記実施の形態１〜４と同様に、その製造途中には混練工程が無く、同工程における樹脂の熱劣化、酸化劣化、磁石粉末の破壊をふせぐことができる。
また、上記実施の形態１〜４と同様に、熱可塑性樹脂粉末と磁石粉末との混合比率がムラ無く安定したプラスチック磁石前駆体を射出成形機に連続供給することができる。
また、この前駆体を用いて射出成形により形成されたプラスチック磁石は、磁気特性の劣化が少なく、品質のばらつきが小さい。
【００４８】
実施の形態６．
平均粒径３μｍφの拡散還元法で製造されたＳｍ−Ｆｅ−Ｎ系異方性磁石粉末１００重量部に対し、０．２重量部のアルミニウム系カップリング剤であるアセトアルコキシアルミニウムジイソプロピレートをイソプロピルアルコールで濃度２ｍｌ／１００ｍｌに希釈した溶液を加え、スラリー状にして混合撹拌を行った。この後、真空加熱混合撹拌機にて８０℃真空撹拌を行い、イソプロピルアルコールを除去した。
さらに、該磁石粉末を被覆しているカップリング剤を活性化するために波長２５４ｎｍの紫外線を９０秒照射した。
【００４９】
次に、活性化したカップリング剤で被覆されたＳｍ−Ｆｅ−Ｎ系磁石粉末を、金属不活性剤である２’，３−ビス［［３−［３，５−ジ−ｔｅｒｔ−ブチル−４−ヒドロキシフェニル］プロピオニル］］プロピオノヒドラジドを熱可塑性樹脂１００重量部に対して０．２重量部の割合で添加して室温で高速撹拌しているポリフェニレンサルファイド粉末に、加えることにより、射出成形用のプラスチック磁石前駆体を製造した。
熱可塑性樹脂粉末であるポリフェニレンサルファイド粉末とＳｍ−Ｆｅ−Ｎ系磁石粉末の重量比率は１５ｗｔ％と８５ｗｔ％であった。
【００５０】
このプラスチック磁石前駆体から図１に示した射出成型機を用いてプラスチック磁石を得た。このときの加熱シリンダー７の加熱ゾーンＡの加熱温度は２９０℃、加熱ゾーンＢの加熱温度は３００℃、貯蔵ゾーン１０である加熱ゾーンＣの加熱温度は３１０℃であり、金型１１には１．５Ｔの磁場が印加された。
また、製造されたプラスチック磁石の大きさも実施の形態１と同一である。
【００５１】
比較例として、活性化されたカップリング剤で被覆された磁石粉末と、金属不活性剤を添加した熱可塑性樹脂粉末とを２軸押出機で混練、押出しを行い、ストランド化し、ペレタイザーを用いてプラスチック磁石前駆体であるペレットを製造した。
該ペレットを用いて同様に射出成形を行い、実施の形態５と同一の大きさのプラスチック磁石を得た。
この磁気特性を表１で比較例１に示す。
この例から実施の形態６のプラスチック磁石は、比較例６と比較して、残留磁化、保持力および最大エネルギー積が優れており、この実施の形態６のプラスチック磁石は比較例６と比較して磁気特性が優れていることが分かった。
【００５２】
図５（ａ）は熱可塑性樹脂粉末２よりも大きなサイズの磁石粉末１を被覆した活性化したカップリング剤６を介して磁石粉末１に熱可塑性樹脂粉末２が結合している様子を示す説明図であり、このものであってもよい。
なお、図５（ｂ）は、上記実施の形態６のプラスチック磁石前駆体の説明図であり、熱可塑性樹脂粉末２よりも小さなサイズの磁石粉末３を被覆している活性化したカップリング剤６を介して熱可塑性樹脂粉末２に磁石粉末３が結合した状態を示している。
なお、いる様子を示す説明図であり、このものであってもよい。
【００５３】
この実施の形態６のプラスチック磁石前駆体では、磁石粉末１の周囲に被覆されたカップリング剤６に熱可塑性樹脂粉末２が付着されており、上記実施の形態１と同様に、その製造途中には混練工程が無く、同工程における樹脂の熱劣化、酸化劣化、磁石粉末の破壊をふせぐことができる。
また、熱可塑性樹脂粉末と磁石粉末との混合比率がムラ無く安定したプラスチック磁石前駆体を射出成形機に連続供給することができる。
また、このプラスチック磁石前駆体を用いて射出成形により形成されたプラスチック磁石は、磁気特性の劣化が少なく、品質のばらつきが小さい。
【００５４】
また、カップリング剤６の表面は波長２５４ｎｍの紫外線を９０秒照射して活性化されているので、実施の形態１および３のように、カップリング剤６を加熱して軟化すること無く、熱可塑性樹脂粉末をカップリング剤６に容易に付着することが可能となる。
【００５５】
なお、図１４に示すように、磁石粉末１の表面に被覆されたカップリング剤を活性化処理するためには、活性化処理手段である紫外線照射器３０をホッパー９に設けるようにすればよい。
【００５６】
実施の形態７．
磁石粉末１００重量部に対してチタネートカップリング剤であるイソプロピルトリ（Ｎ−アミノエチル−アミノエチル）チタネートを１重量部メチルアルコールで濃度２０ｍｌ／１００ｍｌに希釈し、平均粒径５０μｍのＨＤＤＲ法によって製造されたＮｄ−Ｆｅ−Ｂ系異方性磁石粉末に噴霧し真空加熱混合撹拌機にてメチルアルコールを６０℃加熱真空除去した。これにより、磁石粉末の表面にカップリングが被膜された磁石粉末を製造した。
次に、波長１８５ｎｍの紫外線を９０秒照射することにより表面を活性化された熱可塑性樹脂粉末であるポリアミド１２樹脂粉末を高速攪拌している中に、酸化防止剤であるジエチル［［３，５−ビス（１，１−ジメチルエチル）−４−ヒドロキシフェニル］メチル］ホスフォネートを熱可塑性樹脂１００重量部に対して０．２重量部の割合で加えるともに、磁石粉末を投入し、さらに３０℃で１０分間の高速撹拌を行った。
これにより、射出成形用プラスチック磁石前駆体を製造した。ポリアミド１２粉末とＮｄ−Ｆｅ−Ｂ系磁石粉末の重量比率は８ｗｔ％と９２ｗｔ％であった。
【００５７】
このプラスチック磁石前駆体から図１に示した射出成型機を用いてプラスチック磁石を得た。このときの加熱シリンダー７の加熱ゾーンＡの加熱温度は２３０℃、加熱ゾーンＢの加熱温度は２３０℃、貯蔵ゾーン１０である加熱ゾーンＣの加熱温度は２４０℃であり、金型１１には１．５Ｔの磁場が印加された。また、製造されたプラスチック磁石の大きさも実施の形態１と同一であった。
【００５８】
比較例として、カップリング剤で被覆された磁石粉末と、酸化防止剤を添加した活性化された熱可塑性樹脂粉末とを２軸押出機で混練押出しを行い、ストランド化し、ペレタイザーを用いてプラスチック磁石前駆体であるペレットを製造した。該ペレットを用いて同様に射出成形を行い、実施の形態７と同一の大きさのプラスチック磁石を得た。
この磁気特性を表１で比較例７に示す。
この例から実施の形態７のプラスチック磁石は、比較例７と比較して、残留磁化、保持力および最大エネルギー積が優れており、この実施の形態７のプラスチック磁石は比較例と比較して磁気特性が優れていることが分かった。
【００５９】
図６（ａ）は、上記実施の形態７のプラスチック磁石前駆体の説明図であり、表面が活性化された熱可塑性樹脂粉末５よりも大きなサイズの磁石粉末１にカップリング剤４を介して可塑性樹脂粉末５が結合した状態を示している。
なお、図６（ｂ）は熱可塑性樹脂粉末５よりも小さなサイズの磁石粉末３が、表面が活性化された熱可塑性樹脂粉末５に付着している様子を示す説明図であり、このものであってもよい。
【００６０】
この実施の形態７のプラスチック磁石前駆体では、磁石粉末１の周囲に、表面が活性化された熱可塑性樹脂粉末５がカップリング剤４を介して結合されており、上記実施の形態１と同様に、その製造途中には混練工程が無く、同工程における樹脂の熱劣化、酸化劣化、磁石粉末の破壊を防ぐことができる。
また、熱可塑性樹脂粉末と磁石粉末との混合比率がムラ無く安定したプラスチック磁石前駆体を射出成形機に連続供給することができる。
また、このプラスチック磁石前駆体を用いて射出成形により形成されたプラスチック磁石は、磁気特性の劣化が少なく、品質のばらつきが小さい。
【００６１】
また、熱可塑性樹脂粉末５の表面は波長１８５ｎｍの紫外線を９０秒照射して活性化されているので、実施の形態１および３のように、カップリング剤６を加熱して軟化すること無く、樹脂粉末１の表面には、熱可塑性樹脂粉末５が容易に付着される。
なお、実施の形態７において、熱可塑性樹脂粉末の表面は、２５４ｎｍ以下の短波長、好ましくは１８５ｎｍ以下の短波長紫外線照射処理で活性化すればよい。
また、熱可塑性樹脂粉末だけではなく、カップリング剤についても、紫外線照射により活性化処理を行うようにしてもよい。
【００６２】
実施の形態８．
磁石粉末１００重量部に対してチタネートカップリング剤であるイソプロピルトリス（ドデシルベンゼンスルフォニル）チタネートを１重量部メチルアルコールで濃度２０ｍｌ／１００ｍｌに希釈し、平均粒径３μｍのＳｍ−Ｃｏ系異方性磁石粉末と平均粒径５μｍの還元拡散法により製造されたＳｍ−Ｆｅ−Ｎ異方性磁石粉末に噴霧し、真空加熱混合撹拌機を用いてメチルアルコールを６０℃加熱真空除去した。これによりカップリン剤被覆磁石粉末を製造した。
【００６３】
次に、波長１８５ｎｍの紫外線を９０秒照射することにより表面を活性化させた熱可塑性樹脂粉末であるポリフェニレンサルファイド粉末を高速攪拌している中へ、ヒンダードフェノール系酸化防止剤であるオクタデシル３−（３，５−ジ−ｔｅｒｔ−ブチル−４−ヒドロキシフェニル）プロピオネートを樹脂１００重量部に対し０．２重量部加え、されに２種類の該カップリン剤被覆磁石粉末を投入し、さらに３０℃で１０分間の高速撹拌を行った。
これにより、射出成形用プラスチック磁石前駆体を製造した。ポリフェニレンサルファイド粉末、Ｓｍ−Ｃｏ系磁石粉末およびＳｍ−Ｆｅ−Ｎ系磁石粉末の重量比率は１２ｗｔ％、４６．５ｗｔ％と４１．５ｗｔ％であった。
【００６４】
このプラスチック磁石前駆体から図１に示した射出成型機を用いてプラスチック磁石を得た。このときの加熱シリンダー７の加熱ゾーンＡの加熱温度は２９０℃、加熱ゾーンＢの加熱温度は３００℃、貯蔵ゾーン１０である加熱ゾーンＣの加熱温度は３１０℃であり、金型１１には１．５Ｔの磁場が印加された。また、製造されたプラスチック磁石の大きさも実施の形態１と同一であった。
【００６５】
比較例として、カップリング剤で被覆された２種類の磁石粉末と、酸化防止剤を添加した活性化された熱可塑性樹脂粉末を２軸押出機で混練押出しを行い、ストランド化し、ペレタイザーを用いてプラスチック磁石前駆体であるペレットを製造した。該ペレットを用いて同様に射出成形を行い、実施の形態８と同一の大きさのプラスチック磁石を得た。
この磁気特性を表１で比較例１に示す。
この例から実施の形態８のプラスチック磁石は、比較例８と比較して、残留磁化、保持力および最大エネルギー積が優れており、この実施の形態８のプラスチック磁石は比較例と比較して磁気特性が優れていることが分かる。
【００６６】
この実施の形態８のプラスチック磁石前駆体では、２種類の磁石粉末の周囲に、カップリング剤を介して表面が活性化された熱可塑性樹脂粉末が結合されているが、実施の形態７と同様の効果を得ることができる。
【００６７】
実施の形態９．
印加電圧１５ｋＶで発生した電子を表面に衝突させるコロナ放電処理により、表面を活性化させた熱可塑性樹脂粉末である全芳香族ポリエステル粉末を高速攪拌している中に、酸化防止剤である、３，３’，３”，５，５’，５”−ヘキサ−ｔｅｒｔ−ブチル−ａ，ａ’，ａ”−（メシチレン−２，４，６−トリイル）トリ−ｐ−クレゾールを樹脂１００重量部に対し０．２重量部加え、さらに不活性ガス中で２００℃に加熱した平均粒径５μｍの還元拡散法により製造されたＳｍ−Ｆｅ−Ｎ系異方性磁石粉末と平均粒径３０μｍの液体急冷法により製造されたＮｄ−Ｆｅ−Ｂ等方性磁石粉末を投入し、さらに高速撹拌を１０分間行った。これにより、射出成形用プラスチック磁石前駆体を製造した。
全芳香族ポリエステル粉末、Ｓｍ−Ｆｅ−Ｎ系磁石粉末およびＮｄ−Ｆｅ−Ｂ系磁石粉末の重量比率は１０ｗｔ％、４５ｗｔ％と４５ｗｔ％であった。
【００６８】
このプラスチック磁石前駆体から図１に示した射出成型機を用いてプラスチック磁石を得た。
このときの加熱シリンダー７の加熱ゾーンＡの加熱温度は２６０℃、加熱ゾーンＢの加熱温度は２６０℃、貯蔵ゾーン１０である加熱ゾーンＣの加熱温度は２７０℃であり、金型１１には１．５Ｔの磁場が印加された。また、製造されたプラスチック磁石の大きさも実施の形態１と同一であった。
【００６９】
比較例として、２種類の磁石粉末と、酸化防止剤を添加した活性化された熱可塑性樹脂粉末を２軸押出機で混練押出しを行い、ストランド化し、ペレタイザーを用いてプラスチック磁石前駆体であるペレットを製造した。
該ペレットを用いて同様に射出成形を行い、実施の形態９と同一のプラスチック磁石を得た。
【００７０】
この磁気特性を表１で比較例９に示す。
この例から実施の形態９のプラスチック磁石は、比較例９と比較して、残留磁化、保持力および最大エネルギー積が優れており、この実施の形態９のプラスチック磁石は比較例９と比較して磁気特性が優れていることが分かった。
【００７１】
この実施の形態９のプラスチック磁石前駆体では、磁石粉末１の周囲に、コロナ放電処理で表面が活性化された熱可塑性樹脂粉末５が付着されており、実施の形態７と同様の効果を得ることができる。
【００７２】
なお、熱可塑性樹脂粉末５の表面は、印加電圧１０〜５０ｋＶ、好ましくは１５〜３０ｋＶで、熱可塑性樹脂粉末との距離を２〜３０ｍｍとしたコロナ放電処理で活性化すればよい。
また、図１５に示すように、熱可塑性樹脂粉末５を活性化処理するためには、活性化処理手段であるコロナ放電器３１を、加熱シリンダー７に直結され原料を加熱シリンダー７内に投入する供給器３２に設けるようにすればよい。
【００７３】
なお、熱可塑性樹脂粉末は、上記各実施の形態に用いられた熱可塑性樹脂粉末に限定されるものではなく、他にも、例えば、各種ポリアミド（例６、１１、６６、４６、６１２）でもよいし、また熱可塑性ポリイミド、ポリブチレンテレフタレート、ポリエチレンテレフタレート等の液晶ポリマーでもよいし、さらにポリフェニレンオキシド、ポリエチレン、ポリプロピレン等のポリオレフィンでもよい。また、ポリカーボネート、ポリメチルメタクリレート、ポリエーテルでもよいし、ポリアセタール等、またはこれらを主とする共重合体、ブレンド体、ポリマーアロイ、熱可塑性エラストマー等の少なくとも１種類以上のものであってもよい。
【００７４】
また、カップリング剤は、上記各実施の形態に用いられたカップリング剤に限定されるものではなく、他にも例えば、チタネート系カップリング剤である、イソプロピルトリス（ジオクチルパイロホスフェート）チタネート、ビス（ジオクチルパイロホスフェート）オキシアセテートチタネート、イソプロピルトリクミルフェニルチタネート、ジクミルフェニルオキシアセテートチタネートであってもよい。また、シラン系カップリング剤である、Ｎ−β−（アミノエチル）−γ−アミノプロピル−トリメトキシシラン、γ−アミノプロピル−トリエトキシシラン、γ−メルカプトプロピル−トリメトキシシラン、β−（３，４−エポキシシクロヘキシル）エチル−トリメトキシシランであってもよい。
【００７５】
また、熱可塑性樹脂粉末と磁石粉末とを混合、攪拌する前に、予め熱可塑性樹脂粉末に添加、混合される酸化防止剤については、上記各実施の形態に用いられた酸化防止剤に限定されるものではなく、他にも例えば、ヒンダードフェノール系酸化防止剤である、ペンタエリスリトールテトラキス［３−（３，５−ジ−ｔｅｒｔ−ブチル−４−ヒドロキシフェニル）プロピオネート］、ベンゼンプロパン酸，３，５−ビス（１，１−ジメチルエチル）−４−ヒドロキシ，Ｃ７〜Ｃ９側鎖アルキルエステルであってもよい。また、リン系酸化防止剤である、ビス［２，４−ビス（１，１−ジメチルエチル）−６−メチルフェニル］エチルエステル亜リン酸であってもよい。また、ラクトン系酸化防止剤である、３−ヒドロキシ−５，７−ジ−ｔｅｒｔ−ブチルフラン−２−オンとキシレンの反応生成物であってもよい。
【００７６】
また、射出成形機については、プラスチック磁石前駆体を貯留するための貯留ゾーン１０を必ずしも加熱シリンダー７の前部に設ける必要はなく、図７に示すように加熱シリンダー７の外部に別途加熱ヒータ付きの貯留シリンダー１５として設置するようにしてもよい。
この場合、スクリュー８によって加熱シリンダー７前方へ送り出された前駆体２６は加熱ヒータ付きの流路１６を通って該貯留シリンダー１５に充填される。充填量が規定量に達した後、該前駆体は加圧機構１３によって加圧され、貯留シリンダー１５の先端の射出口１４から金型１１内に射出、注入される。
【００７７】
なお、ホッパー９へのプラスチック磁石前駆体の供給は、ホッパー９の上に配置された貯蔵タンク１９から取り出し弁２０を介して行うことができる。
また、貯蔵タンク１９の代わりに、図８に示すようにプラスチック磁石前駆体２６を加熱シリンダー７に供給する速度の制御機能を有し連続供給が可能である供給器１８を用いることもできる。なお、供給器１８は加熱シリンダー７の側面に直接設置してもよく、その場合ホッパー９は省略される。
【００７８】
また、この場合にも、ホッパー９、供給器１８に振動機構を取り付けることにより、内壁に付着したプラスチック磁石前駆体を落とすことができるようにしてもよい。
また、ホッパー９あるいは供給器１８の内壁に、滑り性の良い、例えばフッ素系樹脂材料を被覆することにより、前駆体が内壁に付着するのを防ぐようにしてもよい。
【００７９】
また、図９に示すように、ホッパー９にスクリュー２４を取り付けることにより、プラスチック磁石前駆体のブリッジ現象を解消し、加熱シリンダー７への供給を安定に行うようにしてもよい。スクリュー２４は１軸よりも２軸の方がより優れた効果が得られる。また、供給器１８にもスクリュー２４を取り付けることにより、前駆体のブリッジ現象を解消し、加熱シリンダー７への供給を安定に行うようにしてもよい。
【００８０】
また、金型１１については、図１０（ａ）、（ｂ）に示すように、円筒形状の成形体３０の左右に電磁コイル１７を設置し、それぞれのコイル１７に相反する方向に電流を通電させることで成形体３０にラジアル方向の磁場を発生させることで、ラジアル異方性リングプラスチック磁石を成形することができる。
【００８１】
また、図１１（ａ）、（ｂ）に示すように、円筒形状の成形体３１の外側に６個の永久磁石２５を配置し、成形体３１に６つの磁極パターンの磁場を形成することで、６極異方性のプラスチック磁石の成形体を得ることができる。
磁場の発生に永久磁石を用いることにより、電磁石の場合と比べて電流が不要、磁気回路の大きさがコンパクトなどの利点を有する。
【００８２】
また、実施の形態２では、実施の形態１により製造されたプラスチック磁石前駆体と、そのリターン材とを混合、攪拌したものについて説明したが、この各実施の形態で製造されたプラスチック磁石前駆体とともに、従来のコンパウンドやリターン材である複合体を加熱シリンダー７内に投入することも可能である。リターン材は射出成形で発生したスプール・ランナーを、破砕機や粉砕機により破砕片または粉砕粉末に加工したものであり、射出原料として再利用することができるものである。また、射出成形により製造されたプラスチック磁石についても破砕機や粉砕機により破砕片または粉砕粉末に加工すれば同様にリターン材として用いることができる。
【００８３】
プラスチック磁石前駆体とともに複合体を加熱シリンダー７内への投入する場合、予め両者を混合しておき、例えば図１に示すホッパー９からその混合物を流し込むことにより行うことができる。複合体と、プラスチック磁石前駆体とが相互に均一に分散した状態で供給されるため、加熱シリンダー７内でプラスチック磁石前駆体および複合体が均質に混じり合う。さらに、複合体として粉末状のものを用いることにより、片状や粒状の場合よりもプラスチック磁石前駆体との相互分散性がより高い状態を得ることが可能である。
なお、ホッパー９への混合物の供給は、手動の他、図７の貯蔵タンク１９から取り出し弁２０を介して行うことができる。また、図８に示すように供給器１８を用いることもできる。
【００８４】
また、図１２に示すように、プラスチック磁石前駆体２６の供給器１８とは別に、複合体２７の供給器２８を備え、加熱シリンダー７への投入口２１を共有するようにしてもよい。この例によれば、複合体およびプラスチック磁石前駆体の混合物を予め製造する必要がなく、また、両者の投入比率を能動的に制御することが可能となる。
なお、図１３に示すように複合体用の供給器２８およびプラスチック磁石前駆体用の供給器１８を加熱シリンダー７に直結するようにしてもよい。
【００８５】
【発明の効果】
以上説明したように、この発明のプラスチック磁石前駆体によれば、少なくとも１種類以上の磁石粉末の周囲に熱可塑性樹脂粉末が付着されて粉末状に構成されているので、混練が不要であり、同工程における樹脂の熱劣化、酸化劣化、磁石粉末の破壊を防ぐことができる。
また、コンパウンド、ペレットと同様に、一定組成の材料を射出成形機に連続供給できる。
【００８６】
また、この発明のプラスチック磁石前駆体によれば、熱可塑性樹脂粉末の周囲に少なくとも１種類以上の磁石粉末が付着されて粉末状に構成されているので、上記発明と同様の効果を得ることができる。
【００８７】
また、この発明のプラスチック磁石前駆体の製造方法によれば、予め磁石粉末が熱可塑性樹脂粉末と接触したときに前記熱可塑性樹脂粉末の接触面が溶融する温度まで磁石粉末を加熱し、この加熱した磁石粉末を前記熱可塑性樹脂粉末と混合し、前記磁石粉末の熱により前記熱可塑性樹脂粉末を溶融して磁石粉末に付着させるので、混練工程無しに射出成形用プラスチック磁石前駆体を容易に製造することができ、混練工程における樹脂の熱劣化、酸化劣化、磁石粉末の破壊が回避される。
【００８８】
また、この発明に係るプラスチック磁石前駆体の製造方法によれば、カップリング剤で被覆された磁石粉末を、前記カップリング剤の軟化温度以上、熱可塑性樹脂粉末の溶融温度以下の条件下で熱可塑性樹脂粉末と混合し、軟化した前記カップリング剤に前記熱可塑性樹脂粉末を付着させるので、上記プラスチック磁石前駆体の製造方法と同様の効果を得ることができる。
【００８９】
また、この発明に係るプラスチック磁石前駆体の製造方法によれば、熱可塑性樹脂粉末を活性化処理した後、磁石粉末と混合し、活性化した前記熱可塑性樹脂粉末を前記磁石粉末に付着させるので、上記プラスチック磁石前駆体の製造方法と同様の効果を得ることができる。
【００９０】
また、この発明に係るプラスチック磁石前駆体の製造方法によれば、熱可塑性樹脂粉末および磁石粉末を被覆したカップリング剤の少なくとも一方を活性化処理した後、前記熱可塑性樹脂粉末と前記磁石粉末とを混合し、前記カップリング剤により前記熱可塑性樹脂粉末と前記カップリング剤とを結合されるので、上記プラスチック磁石前駆体の製造方法と同様の効果を得ることができる。
【００９１】
また、この発明のプラスチック磁石によれば、プラスチック磁石前駆体を射出成形してプラスチック磁石が製造されるので、磁気特性の劣化が少なく、品質安定性の高いプラスチック磁石を得ることができる。
【図面の簡単な説明】
【図１】この発明の実施の形態１〜９のプラスチック磁石前駆体が投入される射出成形機の構成図である。
【図２】（ａ）はこの発明の実施の形態１、３のプラスチック磁石前駆体の説明図、（ｂ）はこの発明の実施の形態１、３のプラスチック磁石前駆体の説明図である。
【図３】この発明の実施の形態４のプラスチック磁石前駆体の説明図である。
【図４】この発明の実施の形態５のプラスチック磁石前駆体の説明図である。
【図５】（ａ）はこの発明の実施の形態６のプラスチック磁石前駆体の説明図、（ｂ）はこの発明の実施の形態６のプラスチック磁石前駆体の説明図である。
【図６】（ａ）はこの発明の実施の形態７、８および９のプラスチック磁石前駆体の説明図、（ｂ）はこの発明の実施の形態７、８および９のプラスチック磁石前駆体の説明図である。
【図７】プラスチック磁石を製造する射出成形機の他の例を示す構成図である。
【図８】プラスチック磁石を製造する射出成形機の他の例を示す構成図である。
【図９】プラスチック磁石を製造する射出成形機の他の例を示す要部構成図である。
【図１０】（ａ）は金型の側断面図、（ｂ）は図１０（ａ）のイ−イ線に沿った断面図である。
【図１１】（ａ）は金型の側断面図、（ｂ）は図１１（ａ）のロ−ロ線に沿った断面図である。
【図１２】プラスチック磁石を製造する射出成形機の他の例を示す構成図である。
【図１３】プラスチック磁石を製造する射出成形機の他の例を示す構成図である。
【図１４】紫外線照射器を備えた射出成型機の部分構成図である。
【図１５】コロナ放電器を備えた射出成型機の部分構成図である。
【符号の説明】
１，３  磁石粉末、２，５  熱可塑性樹脂粉末、４  カップリング剤、２６  前駆体。
【図１】
2004241417.tif 000004
【図２】
2004241417.tif 000005
【図３】
2004241417.tif 000006
【図４】
2004241417.tif 000007
【図５】
2004241417.tif 000008
【図６】
2004241417.tif 000009
【図７】
2004241417.tif 000010
【図８】
2004241417.tif 000011
【図９】
2004241417.tif 000012
【図１０】
2004241417.tif 000013
【図１１】
2004241417.tif 000014
【図１２】
2004241417.tif 000015
【図１３】
2004241417.tif 000016
【図１４】
2004241417.tif 000017
【図１５】
2004241417.tif 000018